(57)【特許請求の範囲】
【請求項１】
有機金属化合物、処理済み固体酸化物化合物、及び有機アルミニウム化合物の接触生成物を含む、２〜２０個の炭素原子を有するα−オレフィン重合用触媒組成物であって、
前記有機金属化合物が次の一般式：
（Ｘ1）（Ｘ2）（Ｘ3）（Ｘ4）Ｍ1
〔式中、Ｍ1は、チタン、ジルコニウム、又はハフニウムであり、（Ｘ1）は、独立にシクロペンタジエニル、インデニル、フルオレニル、置換シクロペンタジエニル、置換インデニル、又は置換フルオレニルであり、前記置換シクロペンタジエニル、前記置換インデニル、又は前記置換フルオレニルの置換基が、各々脂肪族基、環式基、前記脂肪族基と環式基との組合せ、有機金属基、又は水素であり、
（Ｘ3）及び（Ｘ4）は、独立にハロゲン、脂肪族基、又は有機金属基であり、
（Ｘ2）は、ハロゲン、脂肪族基、環式基、脂肪族基と環式基との組合せ、有機金属基、シクロペンタジエニル、インデニル、フルオレニル、置換シクロペンタジエニル、置換インデニル、又は置換フルオレニルであり、前記置換シクロペンタジエニル、前記置換インデニル、又は前記置換フルオレニルの置換基が、各々脂肪族基、環式基、前記脂肪族基と環式基との組合せ、有機金属基、又は水素であり、
前記有機アルミニウム化合物が次の一般式：
Ａｌ（Ｘ5）n（Ｘ6）3-n
〔式中、（Ｘ5）は、１〜２０個の炭素原子を有するヒドロカルビルであり、
（Ｘ6）は、ハロゲン、水素、又はアルコキシドであり、
ｎは１〜３（両数字を含む）の数である。〕
を有し、
前記処理済み固体酸化物化合物が、少なくとも一種の固体酸化物化合物と少なくとも一種の電子吸引性陰イオン源化合物のか焼済み接触生成物を含み、
前記少なくとも一種の電子吸引性陰イオン源化合物が、臭化メチル、四塩化炭素、四塩化珪素、硫酸アンモニウム、硫酸、二フッ化アンモニウム、塩化スルフリル、ペルフルオロヘキサン、又はトリフルオロメタンスルホン酸であり、
アルミノキサン化合物及び硼酸塩化合物が実質的に存在しない、前記触媒組成物。
【請求項２】
前記少なくとも一種の処理済み固体酸化物化合物が、少なくとも一種の固体酸化物化合物と少なくとも一種の電子吸引性陰イオン源化合物のか焼済み接触生成物を含み、前記少なくとも一種の電子吸引性陰イオン源化合物がハロゲン又は硫酸塩である、請求項１に記載の触媒組成物。
【請求項３】
前記触媒組成物の活性が、希釈剤としてイソブタンを使用し、９０℃の重合温度及び５５０ｐｓｉｇエチレン圧力で、スラリー重合条件下で時間あたり処理済固体酸化物化合物グラムあたり、ポリエチレン１００ｇより大きい、請求項１又は２に記載の触媒組成物。
【請求項４】
前記組成物の活性が、時間あたり処理済固体酸化物化合物グラムあたり、ポリエチレン５００ｇより大きい、請求項３に記載の触媒組成物。
【請求項５】
前記組成物の活性が、時間あたり処理済固体酸化物化合物グラムあたり、ポリエチレン１０００ｇより大きい、請求項３に記載の触媒組成物。
【請求項６】
（Ｘ1）および（Ｘ2）は、独立にシクロペンタジエニル、インデニル、フルオレニル、置換シクロペンタジエニル、置換インデニル、又は置換フルオレニルであり、前記置換シクロペンタジエニル、前記置換インデニル、又は前記置換フルオレニルの置換基が、各々水素、メチル基、エチル基、プロピル基、ブチル基、ｔｅｒｔ−ブチル基、イソブチル基、アミル基、イソアミル基、ヘキシル基、シクロヘキシル基、ヘプチル基、オクチル基、ノニル基、デシル基、ドデシル基、２−エチルヘキシル基、ペンチル基、ブテニル基、又はフェニル基であり、（Ｘ3）及び（Ｘ4）は、独立にハロゲン又はメチル基である、請求項１〜５のいずれか一項に記載の触媒組成物。
【請求項７】
前記有機金属化合物が、二塩化ビス（シクロペンタジエニル）ハフニウム、二塩化ビス（シクロペンタジエニル）ジルコニウム、二塩化［エチレン（インデニル）2］ハフニウム、二塩化［エチレン（インデニル）2］ジルコニウム、二塩化［エチレン（テトラヒドロインデニル）2］ハフニウム、二塩化［エチレン（テトラヒドロインデニル）2］ジルコニウム、二塩化ビス（ｎ−ブチルシクロペンタジエニル）ハフニウム、二塩化ビス（ｎ−ブチルシクロペンタジエニル）ジルコニウム、二塩化［（ジメチル）（ジインデニル）シラン］ジルコニウム、二塩化［（ジメチル）（ジインデニル）シラン］ハフニウム、二塩化［（ジメチル）（ジテトラヒドロインデニル）シラン］ジルコニウム、二塩化［（ジメチル）（ジ（２−メチルインデニル））シラン］ジルコニウム、二塩化ビス（フルオレニル）ジルコニウム、又は塩化ビス（ｎ−ブチルシクロペンタジエニル）ジルコニウムトリメチルシリルメチルである、請求項１〜６のいずれか一項に記載の触媒組成物。
【請求項８】
前記有機アルミニウム化合物が、トリメチルアルミニウム、トリエチルアルミニウム、トリプロピルアルミニウム、ジエチルアルミニウムエトキシド、トリブチルアルミニウム、トリイソブチルアルミニウム又は塩化ジエチルアルミニウムである、請求項１〜７のいずれか一項に記載の触媒組成物。
【請求項９】
前記少なくとも一種の固体酸化物化合物がシリカ−アルミナ、シリカ−ジルコニア、シリカ−チタニア、アルミノ燐酸塩、又はそれらの混合物である、請求項１〜８のいずれか一項に記載の触媒組成物。
【請求項１０】
前記有機金属化合物、前記処理済み固体酸化物化合物、及び前記有機アルミニウム化合物の接触生成物のみからなる、請求項１〜９のいずれか一項に記載の触媒組成物。
【請求項１１】
前記少なくとも一種の固体酸化物化合物が、Ａｌ2Ｏ3、Ｂ2Ｏ3、ＢｅＯ、Ｂｉ2Ｏ3、ＣｄＯ、Ｃｏ3Ｏ4、Ｃｒ2Ｏ3、ＣｕＯ、Ｆｅ2Ｏ3、Ｇａ2Ｏ3、Ｌａ2Ｏ3、Ｍｎ2Ｏ3、ＭｏＯ3、ＮｉＯ、Ｐ2Ｏ5、Ｓｂ2Ｏ5、ＳｉＯ2、ＳｎＯ2、ＳｒＯ、ＴｈＯ2、ＴｉＯ2、Ｖ2Ｏ5、ＷＯ3、Ｙ2Ｏ3、ＺｎＯ、ＺｒＯ2、シリカ−アルミナ、シリカ−ジルコニア、シリカ−チタニア、アルミノ燐酸塩、又はそれらの混合物である、請求項１〜７のいずれか一項に記載の触媒組成物。
【請求項１２】
重合条件下で、請求項１〜１１のいずれか一項に記載の触媒組成物と、少なくとも一種のα−オレフィンを接触させることを含む、α−オレフィンの重合方法。
【請求項１３】
有機金属化合物、処理済み固体酸化物化合物、及び有機アルミニウム化合物を接触することを含む、請求項１〜１１のいずれか一項に記載の触媒組成物の製造方法。
【発明の詳細な説明】
【技術分野】
【０００１】
（技術分野）
本発明は、単量体を重合して少なくとも一種類の重合体にすることができる触媒組成物の分野に関する。
【背景技術】
【０００２】
（背景技術）
重合体の製造は、数十億ドルのビジネスである。このビジネスは毎年数十億ポンドの重合体を製造している。このビジネスの価値を高めることができる技術を開発するのに数百万ドルが費やされている。
【０００３】
これらの技術の一つはメタロセン触媒技術と呼ばれている。メタロセン触媒は、１９６０年頃以来知られているが、それらの生産性が低いため、それを商業化することができなかった。１９７５年頃、１部の水と２部のトリメチルアルミニウムと接触させ、メチルアルミノキサンを形成し、次にそのメチルアルミノキサンとメタロセン化合物とを接触させることにより、大きな活性度を有するメタロセン触媒が形成されることが発見された。しかし、間もなく活性メタロセン触媒を形成するのに多量の高価なメチルアルミノキサンが必要になることが判明した。このことがメタロセン触媒を商業化するのに大きな障害になっていた。
【０００４】
多量のメチルアルミノキサンの代わりに硼酸塩化合物が用いられてきた。しかし、これは不満足なもであった。なぜなら、硼酸塩化合物は触媒毒に非常に敏感であり、分解を受け易く非常に高価でもあったからである。
【０００５】
不均一系触媒を有することが重要であることにも注意すべきである。それは、最も新しい商業的重合法には不均一系触媒が必要になっているからである。更に、不均一系触媒は、大きな嵩密度を有する実質的に均一な重合体粒子を形成することができる。この種の実質的に均一な粒子は、それらが重合体製造及び輸送の効率を向上するので望ましい。不均一系メタロセン触媒を製造する努力が続けられてきたが、これらの触媒は完全には満足できるものではなかった。
【０００６】
従って、本発明者は、これらの問題を解決するためこの発明を与える。
【０００７】
（発明の開示）
本発明は、単量体を重合して少なくとも一種類の重合体にするのに用いることができる組成物を生ずる方法を与える。
【０００８】
本発明は、前記組成物も与える。
【０００９】
本発明は、更に前記組成物を用いて単量体を重合して少なくとも一種類の重合体にする方法を与える。
【００１０】
本発明は、少なくとも一種類の前記重合体を含む製品及び少なくとも一種類の前記製品を有する機械も取扱う。
【００１１】
本発明の一つの態様によれば、組成物を製造する方法が与えられる。前記方法は、有機金属化合物、処理済み固体酸化物化合物、及び有機アルミニウム化合物を接触させて、前記組成物を得る工程を含み（又は場合によりかかる工程のみから本質的になるか、又はかかる工程のみからなり）、然も、前記組成物は、接触後の有機金属化合物、接触後の処理済み固体酸化物化合物、及び場合により接触後の有機アルミニウム化合物のみから本質的になる（又は場合によりかかる化合物のみからなる）。
【００１２】
本発明の第二の態様に従い、組成物が与えられる。前記組成物は、接触後の有機金属化合物、接触後の処理済み固体酸化物化合物、及び場合により接触後有機アルミニウム化合物のみから本質的になる。
【００１３】
本発明の第三の態様により、前記組成物を用いて単量体を少なくとも一種類の重合体へ重合する方法が与えられる。この方法は、前記組成物と単量体とを接触する工程を含む。
【００１４】
本発明の第四の態様に従い、製品が与えられる。この製品は、少なくとも一種類の前記重合体を含む。
【００１５】
本発明の第五の態様に従い、機械が与えられる。この機械は、少なくとも一つの前記製品を含む。
【００１６】
これらの目的及び他の目的は、本明細書を読むことにより当業者には一層明らかになるであろう。
【００１７】
「のみから本質的になる」と言う言葉が、請求項の範囲内に含まれるその他の事項（例えば、工程及び他の化合物の事項）は、請求項に記載された発明の新規な基本的特性に悪影響を与えない事項のみであるということを意味している点に注意すべきである。
【００１８】
「のみからなる」と言う言葉は、組成物に通常伴う不純物、或は方法に通常伴う工程を除き、その他のいかなる事項（例えば、工程及び他の化合物のような事項）も、請求項の範囲内には含まれないことを意味する点にも注意すべきである。
【発明を実施するための形態】
【００１９】
（発明の詳細な説明）
本発明で用いられる有機金属化合物は、次の一般式：
式１：    （Ｘ1）（Ｘ2）（Ｘ3）（Ｘ4）Ｍ1
を有する。
【００２０】
この式中、Ｍ1は、チタン、ジルコニウム、又はハフニウムである。現在Ｍ1がジルコニウムである場合が最も好ましい。
【００２１】
この式では、（Ｘ1）は、シクロペンタジエニル、インデニル、フルオレニル、置換シクロペンタジエニル、例えばテトラヒドロインデニルのような置換インデニル、及び、例えばオクタヒドロフルオレニルのような置換フルオレニルからなる群（今後「グループＯＭＣ−Ｉ」と呼ぶ）から独立に選択される。
【００２２】
置換シクロペンタジエニル、置換インデニル、及び置換フルオレニルの置換基は、実質的に組成物の重合活性度に悪影響を与えない限り、脂肪族基、環式基、脂肪族基と環式基との組合せ、及び有機金属基にすることができる。更に、水素も置換基になることができる。
【００２３】
脂肪族基の適当な例は、例えばパラフィン類及びオレフィン類のようなヒドロカルビルである。環式基の適当な例は、シクロパラフィン類、シクロオレフィン類、シクロアセチレン類、及びアレーン類である。更に、各アルキル基が１〜１２個の炭素原子を有するアルキルシリル基、各アルキル基が１〜１２個の炭素原子を有するハロゲン化アルキル基、又はハロゲンも用いることもできる。
【００２４】
そのような置換基の適当な例は、メチル、エチル、プロピル、ブチル、ｔ−ブチル、イソブチル、アミル、イソアミル、ヘキシル、シクロヘキシル、ヘプチル、オクチル、ノニル、デシル、ドデシル、２−エチルヘキシル、ペンテニル、ブテニル、フェニル、クロロ、ブロモ、及びヨードである。
【００２５】
この式で、（Ｘ3）及び（Ｘ4）は、実質的に組成物の重合活性度に悪影響を与えない限り、独立に、ハロゲン、脂肪族基、環式基、脂肪族基と環式基との組合せ、及び有機金属基からなる群（今後「グループＯＭＣ−II」と呼ぶ）から選択さる。
【００２６】
脂肪族基の適当な例は、例えば、パラフィン類及びオレフィン類のようなヒドロカルビルである。環式基の適当な例はシクロパラフィン類、シクロオレフィン類、シクロアセチレン類、及びアレーン類である。現在、（Ｘ3）及び（Ｘ4）は、ハロゲン及び、１〜１０個の炭素原子を有するヒドロカルビルからなる群から選択されるのが好ましい。しかし、（Ｘ3）及び（Ｘ4）が、フルオロ、クロロ、及びメチルからなる群から選択されるのが最も好ましい。
【００２７】
この式で、（Ｘ2）は、グループＯＭＣ−Ｉ又はグループＯＭＣ−IIから選択することができる。
【００２８】
（Ｘ2）がグループＯＭＣ−Ｉから選択される場合、（Ｘ1）と（Ｘ2）とが、実質的に組成物の重合活性度に悪影響を与えない限り、例えば、脂肪族架橋基、環式架橋基、脂肪族架橋基と環式架橋基の組合せ、有機金属架橋基のような架橋基で結合されていてもよい点に注意しなければならない。
【００２９】
脂肪族架橋基の適当な例は、例えば、パラフィン類及びオレフィン類のようなヒドロカルビルである。環式架橋基の適当な例は、シクロパラフィン類、シクロオレフィン類、シクロアセチレン類、及びアレーン類である。更に、珪素及びゲルマニウムも良好な橋架け単位であることも認められるべきである。
【００３０】
これら組成物を製造するのに種々の方法が知られている。例えば、次のものを参照されたい：米国特許第４，９３９，２１７号、第５，２１０，３５２号、第５，４３６，３０５号、第５，４０１，８１７号、第５，６３１，３３５号、第５，５７１，８８０号、第５，１９１，１３２号、第５，４８０，８４８号、第５，３９９，６３６号、第５，５６５，５９２号、第５，３４７，０２６号、第５，５９４，０７８号、第５，４９８，５８１号、第５，４９６，７８１号、第５，５６３，２８４号、第５，５５４，７９５号、第５，４２０，３２０号、第５，４５１，６４９号、第５，５４１，２７２号、第５，７０５，４７８号、第５，６３１，２０３号、第５，６５４，４５４号、第５，７０５，５７９号、及び第５，６６８，２３０号。
【００３１】
そのような組成物の具体例は次の通りである：
二塩化ビス（シクロペンタジエニル）ハフニウム、
二塩化ビス（シクロペンタジエニル）ジルコニウム、
二塩化［エチル（インデニル）2］ハフニウム、
二塩化［エチル（インデニル）2］ジルコニウム、
二塩化［エチル（テトラヒドロインデニル）2］ハフニウム、
二塩化［エチル（テトラヒドロインデニル）2］ジルコニウム、
二塩化ビス（ｎ−ブチルシクロペンタジエニル）ハフニウム、
二塩化ビス（ｎ−ブチルシクロペンタジエニル）ジルコニウム、
二塩化［（ジメチル）（ジインデニル）シラン］ジルコニウム、
二塩化［（ジメチル）（ジインデニル）シラン］ハフニウム、
二塩化［（ジメチル）（ジテトラヒドロインデニル）シラン］ジルコニウム、
二塩化［（ジメチル）（ジ（２−メチルインデニル））シラン］ジルコニウム、及び
二塩化ビス（フルオレニル）ジルコニウム。
【００３２】
有機アルミニウム化合物は次の一般式を有する：
式II：        Ａｌ（Ｘ5）n（Ｘ6）3-n
【００３３】
この式中、（Ｘ5）は、１〜２０個の炭素原子を有するヒドロカルビルである。現在、（Ｘ5）は、１〜１０個の炭素原子を有するアルキルであるのが好ましい。しかし、（Ｘ5）は、メチル、エチル、プロピル、ブチル、及びイソブチルからなる群から選択されるのが最も好ましい。
【００３４】
この式で、（Ｘ6）は、ハロゲン、水素、又はアルコキシドである。現在、（Ｘ6）は、独立に、フルオロ及びクロロからなる群から選択されるのが好ましい。しかし、（Ｘ6）はクロロであるのが最も好ましい。
【００３５】
この式で、「ｎ」は１〜３（両数字を含む）の数である。しかし、ｎは３であるのが好ましい。
【００３６】
そのような化合物の具体例は次の通りである：
トリメチルアルミニウム、
トリエチルアルミニウム、
トリプロピルアルミニウム、
ジエチルアルミニウムエトキシド、
トリブチルアルミニウム、
水素化トリイソブチルアルミニウム、
トリイソブチルアルミニウム、及び
塩化ジエチルアルミニウム。
現在、トリエチルアルミニウムが好ましい。
【００３７】
処理済み固体酸化物化合物は、それらのルイス酸性度が増大した化合物である。前記処理済み固体酸化物化合物は、酸素；及びランタニド及びアクチニドを含む周期表の第２、３、４、５、６、７、８、９、１０、１１、１２、１３、１４、又は１５（新しい表記法）〔ホーリーの化学辞書縮刷版(Hawley's Condensed Chemical Dictionary)第１１版参照〕の少なくとも一つの元素を含む場合が好ましい。しかし、元素は、Ａｌ、Ｂ、Ｂｅ、Ｂｉ、Ｃｄ、Ｃｏ、Ｃｒ、Ｃｕ、Ｆｅ、Ｇａ、Ｌａ、Ｍｎ、Ｍｏ、Ｎｉ、Ｓｂ、Ｓｉ、Ｓｎ、Ｓｒ、Ｔｈ、Ｔｉ、Ｖ、Ｗ、Ｐ、Ｙ、Ｚｎ及びＺｒからなる群から選択される場合が好ましい。これらの処理済み固体酸化物化合物は電子吸引(electron withdrawing)能力を有することが重要である。理論に拘束されたくはないが、処理済み固体酸化物化合物は、その未処理固体酸化物化合物に比較して一層大きなルイス酸性度を持つにちがいないと考えられている。しかし、これらの処理済み固体酸化物化合物及び未処理のもののルイス活性度を正確に測定することは困難であり、従って、他の方法が用いられている。現在、酸触媒反応で、処理済み固体酸化物化合物と未処理固体酸化物化合物の活性度を比較するのが好ましい。
【００３８】
処理済み固体酸化物化合物は、例えば、ゲル化、共ゲル化、或る化合物の他の化合物への含浸後か焼によるような種々の方法で製造することができる。
【００３９】
一般に、例えば、アルミナ、ジルコニア、チタニア、及びそれらの混合物、又は例えば、シリカ・アルミナのような他の固体酸化物との混合物のような少なくとも一種類の固体酸化物化合物を、少なくとも一種類の電子吸引性陰イオン源化合物、及び場合により少なくとも一種類の金属塩化合物と接触させ、第一混合物を形成し、次にこの第一混合物をか焼して処理済み固体酸化物化合物を形成するのが好ましい。別法として、固体酸化物化合物、電子吸引性陰イオン源化合物、及び場合により前記金属塩化合物を、同時に接触及びか焼することもできる。更に別の方法として、金属塩化合物と電子吸引性陰イオン源とは同じ化合物にすることもできる。
【００４０】
金属塩化合物は、処理済み固体酸化物化合物を製造するためのここに与える条件下で固体酸化物のルイス酸性度を増大するどのような化合物でもよい。前記金属塩中の金属は、ランタニド及びアクチニドを含む周期表の第２、３、４、５、６、７、８、９、１０、１１、１２、１３、１４、及び１５（新しい表記法）（ホーリーの化学辞書縮刷版、第１１版参照）からなる群から選択されるのが好ましい。しかし、その元素は、Ａｌ、Ｂ、Ｂｅ、Ｂｉ、Ｃｄ、Ｃｏ、Ｃｒ、Ｃｕ、Ｆｅ、Ｇａ、Ｌａ、Ｍｎ、Ｍｏ、Ｎｉ、Ｓｂ、Ｓｉ、Ｓｎ、Ｓｒ、Ｔｈ、Ｔｉ、Ｖ、Ｗ、Ｐ、Ｙ、Ｚｎ及びＺｒからなる群から選択されるのが好ましい。
【００４１】
電子吸引性陰イオン源化合物は、処理済み固体酸化物化合物を製造するためのここに与える条件下で固体酸化物のルイス活性度を増大するどのような化合物でもよい。これら電子吸引性陰イオン源化合物は、例えば、硫酸イオン、ハロゲン化物イオン、及びトリフラートのような電子吸引性陰イオンの形成に寄与することにより、固体酸化物のルイス酸性度を増大する。一種類以上の種々の電子吸引性陰イオンを用いることができることに注意すべきである。更に、金属塩化合物は、組成物の重合活性度を増大すると考えられる。
【００４２】
固体酸化物化合物の酸性度は、二種類以上の金属塩及び（又は）電子吸引性陰イオン源化合物を、二つ以上の別々の接触工程を用いることにより更に増大することができる。そのような方法の一例は、少なくとも一種類の固体酸化物化合物と、第一電子吸引性陰イオン源化合物と接触させて第一混合物を形成し、次にこの第一混合物をか焼し、次に第二電子吸引性陰イオン源化合物と接触させて第二混合物を形成し、次にその第二混合物をか焼して処理済み固体酸化物化合物を形成することである。第一及び第二の電子吸引性陰イオン源化合物は同じでもよいが、異なっているのが好ましいことに注意すべきである。
【００４３】
固体酸化物化合物の適当な例には、Ａｌ2Ｏ3、Ｂ2Ｏ3、ＢｅＯ、Ｂｉ2Ｏ3、ＣｄＯ、Ｃｏ3Ｏ4、Ｃｒ2Ｏ3、ＣｕＯ、Ｆｅ2Ｏ3、Ｇａ2Ｏ3、Ｌａ2Ｏ3、Ｍｎ2Ｏ3、ＭｏＯ3、ＮｉＯ、Ｐ2Ｏ5、Ｓｂ2Ｏ5、ＳｉＯ2、ＳｎＯ2、ＳｒＯ、ＴｈＯ2、ＴｉＯ2、Ｖ2Ｏ5、ＷＯ3、Ｙ2Ｏ3、ＺｎＯ、ＺｒＯ2、及び例えば、シリカ・アルミナ及びシリカ・ジルコニアのようなそれらの混合物が含まれるが、それらに限定されるものではない。Ａｌ−Ｏ結合を有する固体酸化物化合物が現在好ましいことに注意すべきである。
【００４４】
固体酸化物化合物は、か焼されているのも好ましい。このか焼は周囲雰囲気中、好ましくは乾燥周囲雰囲気中、約２００℃〜約９００℃の範囲の温度で、約１分〜約１００時間の範囲の時間行うことができる。現在、約４００℃〜約８００℃の温度、及び約１時間〜約１０時間の範囲の時間が好ましい。
【００４５】
処理済み固体酸化物化合物は、約０．０１ｃｃ／ｇより大きく、好ましくは約０．１ｃｃ／ｇより大きく、最も好ましくは約１ｃｃ／ｇより大きい細孔容積(pore volume)を持つのがよい。
【００４６】
処理済み固体酸化物化合物は、約１ｍ2／ｇより大きく、好ましくは１００ｍ2／ｇより大きく、最も好ましくは２００ｍ2／ｇより大きい比表面積を有するのがよい。
【００４７】
本発明の組成物は、有機金属化合物、処理済み固体酸化物化合物、有機アルミニウム化合物を一緒に接触させることにより製造することができる。この接触は、例えば、混合のような種々のやり方で行うことができる。更に、これらの化合物の各々は、別々に反応器中へ導入するか、又はこれらの化合物の種々の組合せを一緒に接触させた後、更に反応器中で接触させるか、又は３種類の化合物全てを一緒に接触させた後、反応器中へ導入してもよい。現在、一つの方法は、最初に有機金属化合物と処理済み固体酸化物化合物とを約１分〜約２４時間、好ましくは約１分〜約１時間、約１０℃〜約２００℃、好ましくは約２５℃〜約１００℃の温度で一緒に接触させ、第一混合物を形成し、この第一混合物を有機アルミニウム化合物と接触させて組成物を形成することである。接触中、又は接触後、混合物又は組成物をか焼することができる。このか焼は、周囲雰囲気中、好ましくは乾燥周囲雰囲気中で、約３００℃〜約９００℃の温度で、約１分〜約１００時間の範囲の時間行うことができる。現在、約５００℃〜約７００℃の温度、及び約１時間〜約１０時間の範囲の時間が好ましい。現在、周囲雰囲気として乾燥窒素を用いることが好ましい。
【００４８】
接触後、組成物は、接触後の有機金属化合物、接触後の処理済み固体酸化物化合物、及び場合により接触後の有機アルミニウム化合物のみから本質的になる（又はそれらのみからなる）。接触後の処理済み固体酸化物化合物は、重量で組成物の過半量であることに注意すべきである。接触の正確な順序は知られていないので、この用語が最もよく組成物の成分を表すと考えられる。
【００４９】
本発明の組成物は、本発明の処理済み固体酸化物化合物の代わりに、同じ有機金属化合物及び同じ有機アルミニウム化合物を用いるが、未処理ケチェン(Ketjen)Ｂ級アルミナを用いた組成物（例４、５、及び６参照）よりも大きな活性度を有する。この活性度は、希釈剤としてイソブチレンを用い、５０〜１５０℃の重合温度及び４００〜８００ｐｓｉｇのエチレン圧力を用いたスラリー重合条件下で測定される。反応器は、壁スケール、被覆又は他の形態の汚染を実質的に示してはならない。
【００５０】
しかし、活性度は、ポリエチレンが１時間当たり処理済み固体酸化物化合物１ｇ当たりのｇ数〔今後「ｇＰ／（ｇＳ・ｈｒ）」単位で表す〕で好ましくは１００ｇより大きく、一層好ましくは２５０ｇより大きく、更に一層好ましくは５００ｇより大きく、なお一層好ましくは１０００ｇより大きく、最も好ましくは約２０００ｇより大きい。この活性度は、希釈剤としてイソブチレンを用い、９０℃の重合温度及び５５０ｐｓｉｇのエチレン圧力を用いたスラリー重合条件下で測定される。反応器は、壁スケール、被覆又は他の形態の汚染を実質的に示してはならない。
【００５１】
これらの組成物は屡々水素に対し敏感であり、コモノマーを含んでいる場合もあり、通常低いＨＬＭＩ／ＭＩ比を有する重合体を生ずる。
【００５２】
本発明の重要な態様の一つは、組成物を形成するためにアルミノキサンを用いる必要がないことである。このことは、そのようなアルミノキサンの形成を補助する水を必要としないことを意味する。このことは、水が重合過程を時々阻外することがあるので有利である。更に、組成物を形成するために硼酸塩化合物を用いる必要がないことにも注意すべきである。要するに、このことは、不均一系であり、単量体を重合するのに用いることができる組成物を容易に且つ安価に製造することができることを意味する。なぜなら、いかなるアルミノキサン化合物も硼酸塩化合物も実質的に存在しないからである。更に、本発明を形成するために有機クロムを添加する必要はなく、ＭｇＣｌ2を添加する必要もない。
【００５３】
本発明で有用な単量体は、２〜２０個の炭素原子を有する不飽和炭化水素である。現在、単量体が、エチレン、プロピレン、１−ブテン、３−メチル−１−ブテン、１−ペンテン、３−メチル−１−ペンテン、４−メチル−１−ペンテン、１−ヘキセン、３−エチル−１−ヘキセン、１−ヘプテン、１−オクテン、１−ノネン、１−デセン及びそれらの混合物からなる群から選択されるのが好ましい。しかし、単独重合体が希望される場合、単量体としてエチレン、又はプロピレンを用いるのが最も好ましい。更に、共重合体が望まれる場合、単量体としてエチレン及びヘキセンを用いるのが最も好ましい。
【００５４】
単量体を重合体へ重合できる方法は、例えば、スラリー重合、気相重合、及び溶液重合のように当該技術分野で知られている。ループ反応器でスラリー重合を行うのが好ましい。更に、スラリー重合で希釈剤としてイソブタンを用いるのが更に一層好ましい。そのような技術の例は、米国特許第４，４２４，３４１号、第４，５０１，８８５号、第４，６１３，４８４号、第４，７３７，２８０号、及び第５，５９７，８９２号明細書に見出すことができる。
【００５５】
スラリー重合条件下で、これらの組成物は、エチレン単独、又はエチレンと１−オレフィン、又はプロピレンを非常に良好に重合することに注意すべきである。特に、この方法で用いられる組成物は、実質的に反応器を汚染することなく、良好な品質の重合体粒子を生ずる。スラリー重合条件下で組成物をループ反応器で用いる場合、重合中の最良の制御のためには、固体混合酸化物化合物の粒径は、好ましくは約１０〜約１０００μ、より好ましくは２５〜５００μ、最も好ましくは約５０〜約２００μの範囲である。
【００５６】
重合体を製造した後、それらを、例えば、家庭用容器及び家庭用品、ドラム、燃料タンク、パイプ、ジオメンブラン(geomembrane)及びライナーのような種々の製品に形成することができる。これらの製品は種々の方法で形成することができる。通常、希望の効果を重合体に与えるために、添加剤及び改質剤を添加する。ここに記載した本発明を用いることにより、メタロセン触媒を用いて製造される重合体の独特の性質を全部ではないとしてもほとんど維持しながらそれら製品をより低コストで、製造することができると考えられる。
【００５７】
更に、これらの製品は、例えば、自動車のように機械の一部分にすることができ、その結果、それに伴う利点を維持したまま、自動車の重量を軽くすることができる。
【実施例】
【００５８】
これらの実施例は、当業者に付加的情報を与える。これらの実施例は特許請求の範囲を限定するものと解釈してはならない。
【００５９】
重合実験の説明
重合実験は、全て２．２リットルの容積を有する鋼反応器中で行われた。この反応器には、マリーン(marine)撹拌器を具えていた。重合中、この撹拌器を４００ｒｐｍで回転するように設定した。この反応器を、鋼凝縮器に接続した鋼ジャケットにより取り巻いた。鋼ジャケットには沸騰するメタノールが入っていた。メタノールの沸点は、鋼凝縮器及び鋼ジャケットに適用した窒素圧力を変化させることにより調節した。この制御方法により正確な温度制御（±０．５℃）が行われた。
【００６０】
最初に、処理済み又は未処理の固体酸化物化合物を、乾燥した反応器中へ窒素中で導入した。第二に、有機金属化合物溶液を注射器により反応器へ添加した。第三に、０．６リットルのイソブタンを反応器へ導入した。第四に、有機アルミニウム化合物を、イソブタン添加中に、途中で添加した。第五に、０．６リットルのイソブタンを反応器へ導入した。第六に、エチレンを反応器へ添加して５５０ｐｓｉｇの圧力にした。第七に、反応器を９０℃へ加熱した。この圧力を重合中維持した。重合中、特定の時間撹拌を継続した。活性度は、圧力を維持するため反応器中へ入れたエチレンの流れを記録することにより決定した。第八に、特定の時間後、エチレンの流れを止め、反応器をゆっくり減圧した。第九に、反応器を開いて粒状重合体粉末を回収した。
【００６１】
全ての発明の実験で、壁スケール、被覆、又は他の形態の汚染を示すものが無く、反応器は清浄であった。重合体粉末を取り出し、秤量した。活性度は１時間当たり導入した処理済み又は未処理固体酸化物化合物１ｇ当たり生じた重合体のｇ数として特定した。
【００６２】
或る場合には、処理済み固体酸化物化合物と有機金属化合物とを、最初に反応器中で約半時間９０℃で１リットルのイソブタン中で予め接触させ、然る後、有機アルミニウム化合物及びエチレンを反応器へ添加した。
【００６３】
固体酸化物の調製
１．６ｃｃ／ｇの多孔度及び約３００ｍ2／ｇの比表面積を有する９５２級のシリカをＷ．Ｒ．グレース(Glace)から得た。この材料約１０ｇを１．７５ｉｎの石英管中に入れ、それを焼結石英で底に固定した。シリカを円板上に支持しながら約１．６〜１．８標準ｆｔ3／時の線速度でその円板を通して乾燥空気を吹き込んだ。次に石英管の周りの電気炉のスイッチを入れ、温度を１時間当たり４００°の速度で６００℃の温度まで上昇させた。その温度でシリカを乾燥空気により３時間流動化させた。然る後、シリカを収集し、乾燥窒素中に貯蔵した。
【００６４】
シリカ調製で記載した手順により、幾つかのアルミナ試料も調製した。約１．７８ｃｃ／ｇの多孔度及び約３４０ｍ2／ｇの比表面積を有する、ケチェンＢ級アルミナとしてＡＫＺＯ社から販売されている商業用アルミナを得た。これらのアルミナの調製で用いた温度は、４００℃、６００℃、及び８００℃であった。
【００６５】
Ｗ．Ｒ．グレースからシリカ・アルミナ（１３％のアルミナ及び８７％のシリカを含むＭＳ  １３−１１０）も得た。このシリカ・アルミナは、１．２ｃｃ／ｇの多孔度及び約３００ｍ2／ｇの比表面積を持っていた。このシリカ・アルミナを、シリカ調製で記載したようにして調製した。このシリカ・アルミナの調製で用いた温度は６００℃であった。
【００６６】
米国特許第３，８８７，４９４号明細書〔ダイツ(Deitz)〕に記載されているようなコゲル化法によりシリカ・チタニアを得た。濃硫酸中に硫酸チタニルを溶解し、第一混合物を形成した。然る後、この第一混合物に激しく撹拌しながら珪酸ナトリウム溶液をゆっくり添加し、第二混合物を形成した。第二混合物のｐＨが約６に到達した時、この第二混合物はゲル化して、均一な実質的に透明な第一生成物になった。この第一生成物を次に８０℃、ｐＨ７で３時間エージングし、次にそれを９回水で洗浄し、２回１％硝酸アンモニウムで洗浄することにより、第二生成物を形成した。この第二生成物はゲルであったが、次に酢酸エチル中で共沸混合物的に乾燥し、第三生成物を形成した。この第三生成物は８％のチタンを含んでいた。それは４５０ｍ2／ｇの比表面積及び２．０ｃｃ／ｇの多孔度を持っていた。次にこのシリカ・チタニアを、シリカ調製で記載したようにして調製した。このシリカ・チタニアの調製で用いた温度は６００℃であった。
【００６７】
米国特許第４，３６４，８５５号明細書〔マクダニエル(McDaniel)〕に従い、アルミノ燐酸塩を調製した。硝酸アルミニウム（３８０ｇ）及び燐酸一アンモニウム（９４ｇ）を脱イオン水に溶解し、第一混合物を形成した。約１７０ｍｌの水酸化アンモニウムをこの第一混合物に添加し、第二混合物を形成した。ｐＨ約８で、この第二混合物はゲル化し、第一生成物を形成した。次にこの第一生成物を水で２回、ｎ−プロパノールで１回洗浄し、然る後、真空中８０℃で一晩乾燥し、第二生成物を形成した。この第二生成物は、０．８の燐対アルミニウムモル比、２．１ｃｃ／ｇ多孔度、及び２５０ｍ2／ｇの比表面積を持っていた。次にこのアルミノ燐酸塩を、シリカ調製で記載したようにして調製した。このアルミノ燐酸塩の調製で用いた温度は６００℃であった。
【００６８】
例１〜２
これらの例は、有機アルミニウム化合物と接触させた有機金属化合物が、仮えあったとしても極めて僅かな重合活性度しか持たないことを実証する。
【００６９】
前に記載したように、重合実験を行なった。第一に、有機金属化合物を反応器〔トルエン１００ｍｌ当たり０．５ｇの二塩化ビス（ｎ−ブチルシクロ−ペンタジエニル）ジルコニウムを含有する溶液２ｍｌ〕に添加した。第二に、イソブタンの半分を次に反応器へ添加した。第三に、例１の場合、１５重量％のトリエチルアルミニウムを２ｍｌ、例２の場合、２５重量％の二塩化エチルアルミニウム（ＥＡＤＣ）を２ｍｌ、反応器へ添加した。第四に、イソブタンの残りの半分を反応器へ添加した。
【００７０】
次にエチレンを反応器へ添加したが、重合活性度は観察されなかった。１時間接触させた後、反応器を減圧し、開いた。
【００７１】
夫々の場合で重合体は見出されなかった。これらの結果を表Ｉに示す。
【００７２】
例３〜９
これらの例は、固体酸化物化合物を有機金属化合物、及び有機アルミニウム化合物と接触させても、仮えあったとしても極めて僅かな重合活性度しか与えないことを実証する。
【００７３】
前に記載した固体酸化物化合物の各々を反応器へ添加し、次に有機金属化合物〔トルエン１００ｍｌ当たり０．５ｇの二塩化ビス（ｎ−ブチルシクロ−ペンタジエニル）ジルコニウムを含有する溶液２ｍｌ〕を添加し、次に有機アルミニウム化合物（トリエチルアルミニウム）を添加した。これらの例を表Ｉに示す。
【００７４】
最初の二つの例は、有機金属化合物と有機アルミニウム化合物との接触は、仮えあったとしても、極めて僅かな重合活性度しか与えないことを示している。シリカの例は殆ど重合体を生じていない。シリカよりも一層酸性であると考えられるアルミナはそれよりも多くの重合体を生じたが、活性度は依然として非常に低かった。アルミノ燐酸塩、シリカ・アルミナ、及びシリカ・チタニア担体は、極めて僅かな活性度しか示さない。活性度は表ＩにｇＰ／（ｇＳ・ｈｒ）の単位で示されている。
【００７５】
例１０
２４４ｇの硫酸アンモニウムを水に溶解し、全量を４３７ｍｌにすることにより溶液を調製した。次にこの溶液１００ｍｌをＷ．Ｒ．グレース９５２級シリカ３３．２ｇに含浸させた。湿った混合物を真空炉中で１１０℃で１２時間乾燥した。これは、シリカ１ｇ当たり１２．７ｍＭの硫酸塩に相当した。乾燥した材料を３５メッシュの篩に通して粉砕し、次に前に記載した手順に従い空気中で４００℃でか焼した。それは、１．２２ｃｃ／ｇの多孔度、及び２２３ｍ2／ｇの比表面積を持つことが判明した。次にこの材料の試料を、前に記載したように、エチレン重合活性度について試験した。それは重合体を生じなかった。この実験は表II中に例１０として示してある。
【００７６】
例１１〜１２
上記硫酸アンモニウム溶液１２２ｍｌを、ケチェンＢ級アルミナ４０．６ｇに含浸させた。湿った混合物を真空炉中で１１０℃で１２時間乾燥した。これは、未か焼アルミナ１ｇ当たり１２．７ｍＭの硫酸塩に相当した。乾燥した材料を、次に３５メッシュの篩に通して粉砕し、前に記載した手順に従い空気中で４００℃でか焼した。それは、僅か０．２５ｃｃ／ｇの多孔度、及び僅か３８ｍ2／ｇの比表面積しか持たないことが判明した。次にこの材料の試料を、前に記載したように、エチレン重合活性度について試験した。非常に低い多孔度にも拘わらず、それは３３ｇ／ｇ／時の重合体を依然として生じた。この実験は表II中に例１１として示してある。
【００７７】
次にこの同じ材料を、前に記述したように、空気中７５０℃で再びか焼し、重合活性度について再び試験した。この時は、５８３ｇ／ｇ／時の重合体を与えた。これは、非常に低い比表面積を考えると、極めて注目すべきことである。重合体は、０．１５のメルトインデックス及び３．２４の高荷重メルトインデックスを有することが判明した。この実験は表II中、例１２として示す。
【００７８】
例１３Ａ、Ｂ、Ｃ
ケチェンＢアルミナを、前に記載したように、空気中６００℃で先ずか焼した。次に、この材料１１．１ｇを３０ｍｌのイソプロパノールでスラリーにし、１．７３ｇの硫酸と混合した。これは、か焼アルミナ１ｇ当たり１．６ｍＭの硫酸塩に相当した。次にイソプロパノールを窒素中、加熱により蒸発除去した。乾燥固体を、次に、前に記載したように、空気中で５５０℃でか焼した。次にこの材料の試料を、エチレン重合について試験した。それは１３８７ｇ／ｇ／時の重合体を生じた。この実験は表II中に例１３Ａとして示してある。
【００７９】
前の手順のように、ケチェンＢアルミナを先ず空気中６００℃でか焼し、次にこの材料５．９ｇを、０．４５３ｇの硫酸と混合したイソプロパノール１５ｍｌでスラリーにした。これは、か焼アルミナ１ｇ当たり１．６ｍＭの硫酸塩に相当した。次にイソプロパノールを窒素中、加熱により蒸発除去した。乾燥固体を、次に、前に記載したように、空気中５５０℃でか焼した。それは、０．９３ｃｃ／ｇの多孔度及び２０５ｍ2／ｇの比表面積を持つことが判明した。この材料の試料を、次にエチレン重合について試験した。それは３２４ｇ／ｇ／時の重合体を生じた。この実験は表II中に例１３Ｂとして示す。
【００８０】
次にこの材料を、前に記載したように、８００℃で３時間空気中で再びか焼した。それは、１．０３ｃｃ／ｇの多孔度及び２３６ｍ2／ｇの比表面積を持つことが判明した。それは重合体５８ｇ／ｇ／時の活性度を与えた。この実験は表II中に例１３Ｃとして示す。
【００８１】
例１４Ａ、Ｂ及び１５
例１１の手順を繰り返した。但し３３．１４ｇのケチェンＢアルミナを、１１．６０ｇの硫酸アンモニウムで含浸し、次にそれを５５０℃でか焼した。試験結果を表II中に例１４Ａとして示す。この実験中、硫酸化アルミナとメタロセンとを反応器中で３２分間９０℃で予め接触させ、然る後、他の成分を導入して実験を開始した。この実験で生じた重合体は、０．２１のＭＩ、３．５のＨＬＭＩを有し、１６．７の剪断比を与えることが判明した。重合体のゲル浸透クロマトグラフィーは、Ｍｗ＝１６８．０００、Ｍｎ＝６７，９００、及びＭｗ／Ｍｎ＝２．５であることを示していた。か焼後、硫酸化アルミナは、２８４ｍ2／ｇの比表面積、及び０．６７ｃｃ／ｇの多孔度、及び９４Åの平均気孔半径を持つことが判明した。
【００８２】
上記硫酸化アルミナ（１４Ａ）を、次に空気中６５０℃で３時間か焼し、再び重合について試験した。この場合も硫酸化アルミナとメタロセンとを９０℃で３０分間予め接触させた。実験の詳細を表IIに例１４Ｂとして示す。この材料は、３０５ｍ2／ｇの比表面積、０．９ｃｃ／ｇの多孔度、及び１１０Åの平均気孔半径を持つことが判明した。
【００８３】
硫酸化アルミナの別の試料を、例１４Ａと同じ手順により調製した。但し２６．９ｇのケチェンＢアルミナを５．４１ｇの硫酸アンモニウムで含浸した。か焼は５５０℃で行われた。それは、３５２ｍ2／ｇの比表面積、０．９３ｃｃ／ｇの多孔度、及び１０６Åの平均気孔半径を持つことが判明した。重合の詳細を表II中に例１５として示す。
【００８４】
例１６
２００ｍｌのイソプロパノール中に２．０ｇの濃硫酸を入れた溶液を調製した。ケチェンＢアルミナを、前に記載したように、空気中６００℃でか焼した。次にこの材料６．３４ｇを１６ｍｌのその溶液でスラリーにした。これはか焼アルミナ１ｇ当たり０．２６ｍＭの硫酸塩に相当した。次にイソプロパノールを窒素中、加熱により蒸発除去した。乾燥固体を、次に、前に記載したように、空気中５００℃でか焼した。それは、０．９５ｃｃ／ｇの多孔度及び２１３ｍ2／ｇの比表面積を持つことが判明した。この材料の試料を、次にエチレン重合について試験した。それは６ｇ／ｇ／時の重合体を生じた。この実験は表II中に例１６として示す。
【００８５】
例１７
シリカ・アルミナを、ＭＳ  １３−１１０の商標名でＷ．Ｒ．グレースから得た。その性質及び活性度は既に前に記述した。それを、上の例１６で記述したように、硫酸で含浸し、１ｇ当たり１．６ｍＭの硫酸塩を含むようにした。それを、前に記述したように空気中６００℃でか焼した。次にこの試料を、メタロセン及びイソブタンと共に反応器に導入し、９０℃で３２分間撹拌し、然る後、エチレンを添加した。それは、８２ｇ／ｇ／時の重合体を生じた。この実験を表II中、例１７として示す。
【００８６】
例１８
３０ｍｌのメタノール中に０．５ｇの二フッ化アンモニウムを入れた溶液を、４．５ｇのケチェンＢ級アルミナに添加した。そのアルミナは、前に記載したように、空気中６００℃でか焼してあった。これはアルミナを丁度初期湿潤点(point of incipientwetness)を越えて湿潤させた。これはか焼したアルミナ１ｇ当たり３．９０ｍＭのフッ化物に相当した。次にメタノールを窒素中、加熱により蒸発除去した。乾燥固体を、次に、前に記載したように、窒素中５００℃でか焼した。この材料の試料を、次にエチレン重合について試験した。それは９２７ｇ／ｇ／時の重合体を生じた。この実験は表III中に例１８として示す。
【００８７】
例１９〜２１
例１８に記載した手順を繰り返した。但し最終か焼を、２５０℃、４００℃、及び６００℃で達成した。夫々を重合活性度について試験し、それらの結果を表III中に例１９、２０、及び２１として示す。
【００８８】
例２２
例１８に記載した手順を繰り返した。但し未か焼ケチェンＢアルミナを、１ｇ当たり５．８０ｍＭのフッ化物を含浸させた。５００℃でか焼した後、それを重合活性度について試験し、結果を表III中に例２２として示す。
【００８９】
例２３〜２４
Ｗ．Ｒ．グレースＨＰＶ級アルミナを、空気中６００℃で３時間か焼し、約５００ｍ2／ｇの比表面積及び約２．８ｃｃ／ｇの多孔度を有する材料を与えた。この材料３．３６ｇを流動窒素中６００℃に加熱した。次に５．０ｍｌのペルフルオロヘキサンを、アルミナから上流の窒素中に注入した。次の１５分間に亙って、ペルフルオロヘキサンを室温で窒素中へ蒸発し、次にアルミナ流動床を通って上へ移動させ、そこで反応させた。この露出は、フッ化物の全てが反応したならば、アルミナ１ｇ当たり約５５ｍＭのフッ化物に相当する（これは明らかに当て嵌まらない）。アルミナは、恐らくそれに付着した炭素のために黒くなった。次にこの材料を重合活性度について試験し、試料をメタロセンと共に９０℃で反応器へ導入した。３０分間撹拌した後、トリエチルアルミニウム及びエチレンを添加し、試料が１２６６ｇ／ｇ／時の重合体を与えることが判明した。詳細を表III中に例２３として示す。
【００９０】
この材料を、次に空気中６００℃で３時間再びか焼し、残留炭素を燃焼除去した。黒色は白色へ戻った。次にそれを重合活性度について試験し、その試料をメタロセン及びトリエチルアルミニウムと共に反応器へ添加し、その直ぐ後にエチレンを添加した。それは、重合体２１７９ｇ／ｇ／時の活性度を与えた。詳細を表III中に例２４として示す。
【００９１】
例２５〜２６
ケチェンＢ級アルミナを、例５に記載したように、空気中６００℃で３時間か焼した。このアルミナ９．２９ｇを乾燥石英活性化管中に導入し、一酸化炭素で６００℃で流動化した。次に４．５ｍｌの臭化メチルを一酸化炭素中へ上流から注入した。次の３０分間中、臭化メチルを電気加熱器で暖め、それを蒸発し、一酸化炭素ガスにより６００℃で流動化アルミナ床を通って運んだ。この処理後、アルミナは恐らく炭素付着により黒色になった。試料を重合活性度について試験し、２２３ｇ／ｇ／時の重合体を与えることが判明した。第二の同様な実験で、それは１８１ｇ／ｇ／時の重合体を与えることが判明した。これら二つの実験を表IV中に例２５及び２６として示す。
【００９２】
例２７
ケチェンＢ級アルミナを、例５に記載したように、空気中６００℃で３時間か焼した。このアルミナ９．８２ｇを乾燥石英活性化管中に導入し、一酸化炭素で６００℃で流動化した。次に１．０ｍｌの臭素液体を一酸化炭素中へ上流から注入し、ゆっくり蒸発させ、６００℃で流動化アルミナ床を通って運んだ。この処理後、アルミナは白色になった。試料を重合活性度について試験し、１０６ｇ／ｇ／時の重合体を与えることが判明した。この実験を表IV中に例２７として示す。
【００９３】
例２８〜３１
１０ｍｌのケチェンＢ級アルミナを、例５に記載したように、空気中６００℃で３時間か焼した。このか焼工程後、炉温度を４００℃に低下し、１．０ｍｌの四塩化炭素を窒素流中に注入し、アルミナ床から上流で蒸発させた。それは床中へ運ばれ、そこでアルミナと反応し、表面を塩化した。これは脱水アルミナ１ｇ当たり約１５．５ｍＭの塩化物に相当した。この処理後、アルミナは白色になった。試料を重合活性度について試験した。エチレンの外に、５０ｍｌの１−ヘキセンもコモノマーとして反応器へ添加した。この材料は次の性質を有する共重合体を９３９ｇ／ｇ／時を与えた：０．６３のメルトインデックス、１０．６の高荷重メルトインデックス、１６．７の剪断比、０．９４００の密度、１２６，０００の重量平均ＭＷ、５０，２００の数平均ＭＷ、及び２．５の多分散度。この実験を表Ｖ中に例２８として示す。
【００９４】
この塩化アルミナを、ヘキサンを用いずに再び試験し、その詳細を表Ｖ中に例２９として示す。それは次の性質を有する重合体を１０１９ｇ／ｇ／時を生じた：０．１５のメルトインデックス、２．６８の高荷重メルトインデックス、１７．９の剪断比、０．９４９３の密度、２０２，０００の重量平均ＭＷ、６２，４００の数平均ＭＷ、及び３．２の多分散度。
【００９５】
同様な実験で、空気中６００℃で既にか焼したケチェンＢ級アルミナ７．３ｇを、窒素中０．３７ｍｌの四塩化炭素蒸気で４００℃で処理した。これは、か焼アルミナ１ｇ当たり約２．４ｍＭの塩化物に相当する。この材料は１４６ｇ／ｇ／時の活性度を与え、表Ｖ中に例３０として示す。
【００９６】
更に別の同様な実験で、例２９の手順を繰り返した。但し６００℃でか焼したアルミナ６．２ｇを、５．０ｍｌの四塩化炭素で４００℃で処理した。それは、１ｇ当たり約３７．６ｍＭの塩化物に相当する。この材料は１１７４／ｇ／時の活性度を与え、表Ｖ中に例３１として示す。
【００９７】
例３２〜３５
ケチェンＢ級アルミナの更に三つの試料を、上の例で記述したように、空気中６００℃でか焼し、次に種々の量の四塩化炭素で種々の温度で処理した。表Ｖは、これらの実験結果を例３２、３３、及び３４として示す。例３３では、処理を窒素の代わりに一酸化炭素ガス中で行なった。
【００９８】
例３３の触媒を、重合活性度について試験したが、次の変化を加えた。全ての成分を反応器へ導入し、直ちに実験を開始する代わりに、先ず酸化物とメタロセンとをイソブタンと共に導入し、互いに３７分間９０℃で接触させ、然る後、助触媒及びエチレンを添加し、実験を開始した。この実験を表Ｖ中に例３５として示す。
【００９９】
例３６
Ｗ．Ｒ．グレースＨＰＶ級アルミナを空気中６００℃で３時間か焼し、約５００ｍ2／ｇの比表面積及び約２．８ｃｃ／ｇの多孔度を与えた。このアルミナ５．９４ｇを、次に窒素中５．０ｍｌの四塩化炭素で６００℃で処理した。重合試験の結果を表Ｖ中例３６として示す。
【０１００】
例３７
Ｗ．Ｒ．グレースＭＳ  １３−１１０級シリカ・アルミナを、上の例８に記載したように、空気中６００℃で３時間か焼した。１１．２ｇを、次に窒素中２．８ｍｌの四塩化炭素で６００℃で処理した。重合試験の結果を表Ｖ中例３７として示す。
【０１０１】
空気中４００℃で３時間か焼したケチェンＢ級アルミナ６．９６ｇを、乾燥活性化管に導入し、窒素中４００℃に加熱した。次に２．１ｍｌの四塩化珪素をアルミナから上流の窒素中に注入した。それが蒸発するに従って、アルミナ床を通って上へ運ばれ、反応し、表面を塩化した。重合活性度について試験すると、この材料は、０．２０のメルトインデックス、３．５８の高荷重メルトインデックス、及び１７．９の剪断比を有する重合体を５７９ｇ／ｇ／時与えた。重合試験の詳細を表VI中に例３８として示す。
【０１０２】
例３９
空気中６００℃で３時間か焼したケチェンＢ級アルミナ８．４９ｇを、乾燥活性化管に導入し、窒素中３００℃に加熱した。次に２．８ｍｌの塩化チオニルをアルミナから上流の窒素中に注入した。それが蒸発するに従って、アルミナ床を通って上へ運ばれ、反応し、表面を塩化した。重合活性度について試験すると、この材料は、０．１３のメルトインデックス、２．４８の高荷重メルトインデックス、及び１８．６の剪断比を有する重合体を７６４ｇ／ｇ／時与えた。重合試験の詳細を表VI中に例３９として示す。
【０１０３】
例４０
空気中４００℃で３時間か焼したケチェンＢ級アルミナ７．６３ｇを、乾燥活性化管に導入し、乾燥空気中３００℃に加熱した。次に２．５５ｍｌの塩化スルフリルをアルミナから上流の空気中に注入した。それが室温で約４５分間に亙って蒸発するに従って、アルミナ床を通って上へ運ばれ、反応し、表面を塩化した。重合活性度について試験すると、この材料は、０．１１のメルトインデックス、２．８３の高荷重メルトインデックス、及び２５．６の剪断比を有する重合体を４５９ｇ／ｇ／時与えた。重合試験の詳細を表VI中に例４０として示す。
【０１０４】
例４１〜４３及び例４４〜４５
２．６９５５ｇの固体三塩化アルミニウムを、前の実験で用いた１５％のトリエチルアルミニウム２．０ｍｌ及びメタロセン溶液２．０ｍｌと共に反応器へ添加した。前の実験のように、イソブタン及びエチレンを添加した。しかし、活性度は観察されなかった。この実験を表VI中例４１として要約する。次に実験を、反応器中に入れた三塩化アルミニウムを少なくして繰り返したが、同じく活性度は観察されなかった。これは例４２である。従って、ＡｌＣｌ3自身はメタロセンのための活性化剤としての機能は果たさない。三塩化アルミニウムと塩化されたアルミナとの間には明確な差が存在する。
【０１０５】
次の例では、三塩化アルミニウムを水和アルミナの表面に付着させ、一層大きな比表面積を与えるようにした。１．４ｇの無水三塩化アルミニウムを１００ｍｌのジクロロメタン中に溶解した。この溶液を、次に６ｇのケチェンＢ級アルミナに添加した。そのアルミナは空気中６００℃で３時間か焼してあった。ジクロロメタンを窒素中６０℃で蒸発した。次にこの材料の試料を重合活性度について試験したが（例４３）、それは殆ど活性度を持っていなかった。次にこの材料を窒素中２５０℃に１時間加熱し、重合活性度について再び試験した（例４４）。この時は幾らかの活性度は検出された。次にその材料を再び窒素中で４００℃に１時間加熱し、再び重合活性度について試験し（例４５）、活性度が観察された。
【０１０６】
例４６及び４８及び例４７
別の実験で、６００℃でか焼したケチェンＢ級アルミナ３．５ｇを、２５％の二塩化エチルアンモニウム（ＥＡＤＣ）１０ｍｌで６０℃で１０分間処理し、次に２回濯ぎ、未反応ＥＡＤＣを除去した。重合活性度について試験すると（最初は助触媒なし、次に助触媒使用）、全く観察されなかった（例４６）。次にその材料を窒素中２００℃で１時間加熱し、再び試験した（例４７）。幾らかの活性度が観察された。
【０１０７】
同様な実験で、４００℃でか焼したケチェンＢ級アルミナ４．３１ｇを、２５重量％の塩化ジエチルアンモニウム（ＤＥＡＣ）３０ｍｌで９０℃で３０分間処理した。過剰のＤＥＡＣを傾瀉し、固体を乾燥ヘプタン中で３回洗浄した。次にそれを窒素中１００℃で乾燥し、重合活性度について試験した（例４８）。それは２９ｇ／ｇ／時の活性度を示した。
【０１０８】
例４９
乾燥空気中６００℃で３時間既にか焼したダビソン(Davison)９５２シリカの試料２．２６ｇを、３．４ｍｌのトリフルオロメタンスルホン酸（純度９５．７％）で初期湿潤点まで含浸した。この手順をフラスコ中、窒素中で行なった。次にこの材料を、６００℃で３時間乾燥空気中で予めか焼したケチェンＢ級アルミナ８．９６ｇと混合した。得られた固体材料は、７９．９重量％のアルミナ及び２９．１重量％のシリカであった。この手順を乾燥活性化管中で流動床で窒素中で行なった。混合物を窒素中１９３℃〜２３０℃に３時間加熱し、トリフルオロメチレンスルホン酸を蒸発し、アルミナと反応させ、それはアルミナ１ｇ当たり１ｍＭのトリフルオロメタンスルホン酸含有量を与えた。それを、上に記載したように、重合活性度について試験した。但し、エチレン圧力を５５０ｐｓｉｇの代わりに４５０ｐｓｉｇに設定し、２５ｍｌの１−ヘキセンを反応器へ添加した。結果を表VII中に示す。
【０１０９】
例５０
例４９からの固体酸化物を、次に窒素中４００℃で更に３時間加熱し、トリフリック酸の分布及び反応を更に促進した。それを、上に記載したように、重合活性度について試験した。但し、エチレン圧力を５５０ｐｓｉｇの代わりに４５０ｐｓｉｇに設定し、２５ｍｌの１−ヘキセンを反応器へ添加した。結果を表VII中に示す。
【０１１０】
例５１
例５０からの固体酸化物を、再び窒素中６００℃で更に３時間加熱し、トリフリック酸の分布を更に促進した。次にそれを、上に記載したように、重合活性度について試験した。但し、エチレン圧力を５５０ｐｓｉｇの代わりに４５０ｐｓｉｇに設定し、２５ｍｌの１−ヘキセンを反応器へ添加した。結果を表VII中に示す。
【０１１１】
例５２
３０ｍｌのメタノール中に０．５ｇの二フッ化アンモニウムを溶解した溶液を、空気中６００℃で３時間か焼しておいたケチェンＢ級アルミナ試料４．５ｇに付着させた。これはその固体を丁度初期湿潤点を越えた所へ持って行った。次に窒素パージしながらメタノールをホットプレート上で加熱することにより蒸発除去し、活性化管に移し、そこで窒素中５００℃に加熱し、２時間維持した。この材料１．８９ｇを、次にガス流中へ注入した０．５ｍｌの四塩化炭素で窒素中５００℃で処理した。次に試料を、メタロセン及び２．０ｍｌのトリエチルアルミニウム助触媒を用いてエチレン重合について試験した。それは３１３２ｇ／ｇ／時の重合体を生じた。詳細を表VIII中に列挙する。
【０１１２】
例５３〜５４
空気中６００℃で３時間か焼し、約５００ｍ2／ｇの比表面積及び約２．８ｃｃ／ｇの多孔度を生じたＷ．Ｒ．グレースＨＰＶ級アルミナ６．１８ｇを、乾燥活性化管へ移し、窒素中６００℃へ加熱した。次に０．２４ｍｌのペルフルオロヘキサンを炉の前の窒素流れ中に注入した。液体を蒸発し、アルミナ床を通って上へ運び、その表面をフッ化した。次に１．５５ｍｌの四塩化炭素を窒素流中に注入し、６００℃でアルミナ床へ運んだ。温度を２５℃へ冷却し、得られたフッ化されたアルミナを窒素中に保存した。この材料の僅かな試料を、メタロセン及びトリエチルアルミニウムを用いて重合活性度について試験した。例５３に示した活性度は甚だ大きく、４３９０ｇ／ｇ／時であった。
【０１１３】
次にこの材料を、再び試験した。但しそれをイソブタン中でメタロセンと共に９０℃で３０分間撹拌し、然る後、他の成分を添加した。この手順は、６２９８ｇ／ｇ／時の活性度を生じた（例５４）。
【０１１４】
例５５
フレーム(flame)加水分解により得られたデガッサ(Degussa)アルミノキシドＣを、空気中６００℃で３時間か焼した。次にこのか焼アルミナ２．７４ｇを、空気中６００℃に加熱し、その中へ４．１ｍｌのペルフルオロヘキサンを注入した。液体を蒸発させながら、それを空気によりアルミナ床を通って上へ運んだ。然る後、そのガス流を空気から窒素へ切替え、１．０ｍｌの四塩化炭素を注入した。全てが蒸発した後、固体を室温へ冷却し、窒素中に保存した。僅かな試料を、メタロセン及び前に記述したような助触媒を用いて重合活性度について試験した。この材料は１３８３ｇ／ｇ／時を生ずることが判明した。詳細を表VIIIに記録する。
【０１１５】
例５６、６０〜６１、６３〜６４及び例５７〜５９、６２、６５〜６６
例３３の場合と同様に、塩化したアルミナを調製した。各実験で、酸化物の試料を窒素中で反応器へ入れ、トルエン１００ｍｌ中に０．５ｇの二塩化ビス（ｎ−ブチルシクロペンタジエニル）ジルコニウムを入れた溶液２ｍｌを添加し、次に０．６リットルのイソブタン液体、次に１ｍＭの助触媒を添加し（通常ヘキサン溶液として）、次に更に０．６リットルのイソブタン、最後にエチレンを、反応器が９０℃に達した後添加した。表IXは、これらの実験の結果を例５６〜６２として示している。
【０１１６】
例２１で用いた調製法に従って塩化するよりもフッ化したアルミナを用いて、助触媒の同様な比較を行なった。これらの実験は、表IX中、例６３〜６６として示されている。
【０１１７】
例６７〜７１
各下の実験では、例５０で用いたフッ化し、塩化したアルミナを反応器へ入れ、次にトルエン１００ｍｌ中に０．５ｇの選択したメタロセンを入れた溶液を２ｍｌ添加し、次に０．６リットルのイソブタン液体、次に１Ｍのトリエチルアルミニウム２．０ｍｌを助触媒として添加し、次に更に０．６リットルのイソブダン、最後にエチレンを添加した。これらの実験は、前の全ての実験と同じように９０℃で行なった。詳細を表Ｘに示す。
【０１１８】
【表１】
0005523038.tif 000002
【０１１９】
表Ｉの注：
１．  これは、使用した未処理固体酸化物化合物である。
２．  これはか焼温度である。
３．  これは他の化合物と接触させた固体酸化物化合物の量（ｇ）である。
４．  これは、使用した有機アルミニウム化合物の量（ｍｌ）及び用いた有機アルミニウムの種類である。ＴＥＡは、ヘプタン中、トリエチルアルミニウムの１５重量％溶液である。
５．  これは、生成した重合体の量（ｇ）である。
６．  これは、使用した時間の長さ（分）である。
７．  これは、ｇＰ／（ｇＳ・ｈｒ）で表した活性度である。
８．  使用した有機金属化合物の量は２５μＭであった。使用した有機金属化合物の種類は、二塩化ビス（ｎ−ブチルシクロペンタジエニル）ジルコニウムであった。この有機金属化合物は、トルエン１００ｍｌ当たり０．５ｇの二塩化ビス（ｎ−ブチルシクロペンタジエニル）ジルコニウムを含む溶液になっていた。更に、これらの例は１．２リットルのイソブタン中、５５０ｐｓｉｇのエチレン中、９０℃で実施した。
【０１２０】
【表２】
0005523038.tif 000003
【０１２１】
表IIの注：
１．  これは、使用した固体酸化物化合物である。
２．  これは、固体酸化物１ｇ当たり硫酸塩のｍＭの単位で示した硫酸塩の使用量である。
３．  これはか焼温度である。
４．  これは他の化合物と接触させた固体酸化物化合物の量（ｇ）である。
５．  これは、使用したＴＥＡの量（ｍｌ）である。それは、ヘプタン中に入れたトリエチルアルミニウムの１５重量％溶液であった。
６．  これは、生成した重合体の量（ｇ）である。
７．  これは、使用した時間の長さ（分）である。
８．  これは、ｇＰ／（ｇＳ・ｈｒ）で表した活性度である。
９．  使用した有機金属化合物の量は２５μＭであった。使用した有機金属化合物の種類は、二塩化ビス（ｎ−ブチルシクロペンタジエニル）ジルコニウムであった。この有機金属化合物は、トルエン１００ｍｌ当たり０．５ｇの二塩化ビス（ｎ−ブチルシクロペンタジエニル）ジルコニウムを含む溶液になっていた。更に、これらの例は１．２リットルのイソブタン中、５５０ｐｓｉｇのエチレン中、９０℃で実施した。
【０１２２】
【表３】
0005523038.tif 000004
【０１２３】
表IIIの注：
１．  これは、使用した固体酸化物化合物である。
２．  これは、固体酸化物１ｇ当たりフッ化物のｍＭの単位で示したフッ化物の使用量である。
３．  これはか焼温度である。
４．  これは他の化合物と接触させた固体酸化物化合物の量（ｇ）である。
５．  これは、使用したＴＥＡの量（ｍｌ）である。それは、ヘプタン中に入れたトリエチルアルミニウムの１５重量％溶液であった。
６．  これは、生成した重合体の量（ｇ）である。
７．  これは、使用した時間の長さ（分）である。
８．  これは、ｇＰ／（ｇＳ・ｈｒ）で表した活性度である。
９．  使用した有機金属化合物の量は２５μＭであった。使用した有機金属化合物の種類は、二塩化ビス（ｎ−ブチルシクロペンタジエニル）ジルコニウムであった。この有機金属化合物は、トルエン１００ｍｌ当たり０．５ｇの二塩化ビス（ｎ−ブチルシクロペンタジエニル）ジルコニウムを含む溶液になっていた。更に、これらの例は１．２リットルのイソブタン中、５５０ｐｓｉｇのエチレン中、９０℃で実施した。
【０１２４】
【表４】
0005523038.tif 000005
【０１２５】
表IVの注：
１．  これは、使用した固体酸化物化合物である。
２．  これはか焼温度である。
３．  これは他の化合物と接触させた固体酸化物化合物の量（ｇ）である。
４．  これは、使用したＴＥＡの量（ｍｌ）である。それは、ヘプタン中に入れたトリエチルアルミニウムの１５重量％溶液であった。
５．  これは、生成した重合体の量（ｇ）である。
６．  これは、使用した時間の長さ（分）である。
７．  これは、ｇＰ／（ｇＳ・ｈｒ）で表した活性度である。
８．  使用した有機金属化合物の量は２５μＭであった。使用した有機金属化合物の種類は、二塩化ビス（ｎ−ブチルシクロペンタジエニル）ジルコニウムであった。この有機金属化合物は、トルエン１００ｍｌ当たり０．５ｇの二塩化ビス（ｎ−ブチルシクロペンタジエニル）ジルコニウムを含む溶液になっていた。更に、これらの例は１．２リットルのイソブタン中、５５０ｐｓｉｇのエチレン中、９０℃で実施した。
【０１２６】
【表５】
0005523038.tif 000006
【０１２７】
表Ｖの注：
１．  これは、使用した固体酸化物化合物である。
２．  これは、固体酸化物１ｇ当たり塩化物のｍＭの単位で示した塩化物の使用量である。
３．  これはか焼温度である。
４．  これは他の化合物と接触させた固体酸化物化合物の量（ｇ）である。
５．  これは、使用したＴＥＡの量（ｍｌ）である。それは、ヘプタン中に入れたトリエチルアルミニウムの１５重量％溶液であった。
６．  これは、生成した重合体の量（ｇ）である。
７．  これは、使用した時間の長さ（分）である。
８．  これは、ｇＰ／（ｇＳ・ｈｒ）で表した活性度である。
９．  使用した有機金属化合物の量は２５μＭであった。使用した有機金属化合物の種類は、二塩化ビス（ｎ−ブチルシクロペンタジエニル）ジルコニウムであった。この有機金属化合物は、トルエン１００ｍｌ当たり０．５ｇの二塩化ビス（ｎ−ブチルシクロペンタジエニル）ジルコニウムを含む溶液になっていた。更に、これらの例は１．２リットルのイソブタン中、５５０ｐｓｉｇのエチレン中、９０℃で実施した。
【０１２８】
【表６】
0005523038.tif 000007
【０１２９】
表VIの注：
１．  これは、使用した固体酸化物化合物である。
２．  これは他の化合物と接触させた固体酸化物化合物の量（ｇ）である。
３．  これは、使用したＴＥＡの量（ｍｌ）である。それは、ヘプタン中に入れたトリエチルアルミニウムの１５重量％溶液であった。
４．  これは、生成した重合体の量（ｇ）である。
５．  これは、使用した時間の長さ（分）である。
６．  これは、ｇＰ／（ｇＳ・ｈｒ）で表した活性度である。
７．  使用した有機金属化合物の量は２５μＭであった。使用した有機金属化合物の種類は、二塩化ビス（ｎ−ブチルシクロペンタジエニル）ジルコニウムであった。この有機金属化合物は、トルエン１００ｍｌ当たり０．５ｇの二塩化ビス（ｎ−ブチルシクロペンタジエニル）ジルコニウムを含む溶液になっていた。更に、これらの例は１．２リットルのイソブタン中、５５０ｐｓｉｇのエチレン中、９０℃で実施した。
【０１３０】
【表７】
0005523038.tif 000008
【０１３１】
表VIIの注：
１．  これは、使用した固体酸化物化合物である。
２．  これは、固体酸化物１ｇ当たりトリフレートのｍＭの単位で示したトリフレートの使用量である。
３．  これはか焼温度である。
４．  これは他の化合物と接触させた固体酸化物化合物の量（ｇ）である。
５．  これは、使用したＴＥＡの量（ｍｌ）である。それは、ヘプタン中に入れたトリエチルアルミニウムの１５重量％溶液であった。
６．  これは、生成した重合体の量（ｇ）である。
７．  これは、使用した時間の長さ（分）である。
８．  これは、ｇＰ／（ｇＳ・ｈｒ）で表した活性度である。
９．  使用した有機金属化合物の量は２５μＭであった。使用した有機金属化合物の種類は、二塩化ビス（ｎ−ブチルシクロペンタジエニル）ジルコニウムであった。この有機金属化合物は、トルエン１００ｍｌ当たり０．５ｇの二塩化ビス（ｎ−ブチルシクロペンタジエニル）ジルコニウムを含む溶液になっていた。更に、これらの例は１．２リットルのイソブタン及び２５ｍｌの１−ヘキセン中、４５０ｐｓｉｇのエチレン中、９０℃で実施した。
【０１３２】
【表８】
0005523038.tif 000009
【０１３３】
表ＶＩＩＩの注：
１．  これは、使用した固体酸化物化合物である。
２．  これは他の化合物と接触させた固体酸化物化合物の量（ｇ）である。
３．  これは、使用したＴＥＡの量（ｍｌ）である。それは、ヘプタン中に入れたトリエチルアルミニウムの１５重量％溶液であった。
４．  これは、生成した重合体の量（ｇ）である。
５．  これは、使用した時間の長さ（分）である。
６．  これは、ｇＰ／（ｇＳ・ｈｒ）で表した活性度である。
７．  使用した有機金属化合物の量は２５μＭであった。使用した有機金属化合物の種類は、二塩化ビス（ｎ−ブチルシクロペンタジエニル）ジルコニウムであった。この有機金属化合物は、トルエン１００ｍｌ当たり０．５ｇの二塩化ビス（ｎ−ブチルシクロペンタジエニル）ジルコニウムを含む溶液になっていた。更に、これらの例は１．２リットルのイソブタン中、５５０ｐｓｉｇのエチレン中、９０℃で実施した。
【０１３４】
【表９】
0005523038.tif 000010
【０１３５】
表IXの注：
１．  これは、使用した固体酸化物化合物である。
２．  これは他の化合物と接触させた固体酸化物化合物の量（ｇ）である。
３．  これは、使用した助触媒の量（ｍｌ）である。
４．  これは、生成した重合体の量（ｇ）である。
５．  これは、使用した時間の長さ（分）である。
６．  これは、ｇＰ／（ｇＳ・ｈｒ）で表した活性度である。
７．  使用した有機金属化合物の量は２５μＭであった。使用した有機金属化合物の種類は、二塩化ビス（ｎ−ブチルシクロペンタジエニル）ジルコニウムであった。この有機金属化合物は、トルエン１００ｍｌ当たり０．５ｇの二塩化ビス（ｎ−ブチルシクロペンタジエニル）ジルコニウムを含む溶液になっていた。更に、これらの例は１．２リットルのイソブタン中、５５０ｐｓｉｇのエチレン中、９０℃で実施した。
【０１３６】
【表１０】
0005523038.tif 000011
【０１３７】
表Ｘの注：
１．  これは、使用した固体酸化物化合物である。
２．  これは他の化合物と接触させた固体酸化物化合物の量（ｇ）である。
３．  これは、生成した重合体の量（ｇ）である。
４．  これは、使用した時間の長さ（分）である。
５．  これは、ｇＰ／（ｇＳ・ｈｒ）で表した活性度である。
６．  Ａ＝二塩化ビス（ｎ−ブチルシクロペンタジエニル）ジルコニウム
Ｂ＝二塩化ビス（シクロペンタジエニル）ジルコニウム
Ｃ＝二塩化ビス（シクロペンタジエニル）ハフニウム
Ｄ＝塩化ビス（ｎ−ブチルシクロペンタジエニル）ジルコニウムトリメチルシリルメチル
【０１３８】
例７２
前の例に記載したように、ケチェンＢ級アルミナを流動化空気中６００℃で３時間か焼し、乾燥窒素中に保存した。次にこの材料９．３ｇを再び流動化窒素中で６００℃へ加熱した。この温度で２．３ｍｌの四塩化炭素をアルミナより前の窒素流中に注入した。数分間に亙ってそれを蒸発し、アルミナ床を通って上へ運び、そこでその表面を塩化処理した。次にこの材料を乾燥窒素中に保存し、後で重合活性度について試験した。結果を表XIに示す。
【０１３９】
例７３
ケチェンＢ級アルミナをイソプロパノールアルコールでスラリーにし、それにアルミナ重量の２．５％に等しい量で硫酸を添加した。次にアルコールを真空中で一晩約１００℃で蒸発除去した。次に試料を、上で述べたように、乾燥空気中６００℃で３時間か焼した。次にこの材料を乾燥窒素中に保存し、後で重合活性度について試験した。結果を表XIに示す。
【０１４０】
例７４
２４．６８ｇの新しいケチェンＢ級アルミナ試料を、５５ｍｌの脱イオン水中に４．２ｇの二水和塩化銅を入れた溶液で含浸した。次にそれを真空中１００℃で一晩乾燥し、３５メッシュの篩に通して押出し、乾燥流動化空気中６００℃で３時間か焼し、塩化物の多くを混合酸化物に転化した。次にこの材料１６．５３ｇを、流動化窒素中６００℃でか焼し、その中へ４．３ｍｌの四塩化炭素を前に記載したように注入し、表面を再び塩素化した。次にこの材料を乾燥窒素中に保存し、後で重合活性度について試験した。これは、０．１７のメルトインデックス、４．０２の高荷重メルトインデックス、及び２３．６のＨＬＭＩ／ＭＩ比を有するポリエチレンを１６４ｇ生じた。結果を表XIに示す。
【０１４１】
例７５
２０．０ｇの新しいケチェンＢ級アルミナに、５０ｍｌの脱イオン水中に５．０ｇの五水和硫酸銅を入れた溶液を含浸させた。それを真空中１００℃で一晩乾燥し、１００メッシュの篩に通して押出し、流動化乾燥空気中６００℃で３時間か焼した。次にこの材料を乾燥窒素中に保存し、後で重合活性度について試験した。結果を表XIに示す。
【０１４２】
例７６
上の例１３に記載した材料の試料１３．３５ｇを、窒素中６００℃再びか焼した。試料より前のガス流中に、３．４ｍｌの四塩化炭素を注入し、それを蒸発し、試料床を通して運び、そこで反応させた。次にこの材料を乾燥窒素中に保存し、後で重合活性度について試験した。結果を表XIに示す。
【０１４３】
例７７
予め空気中６００℃で３時間か焼したケチェンＢ級アルミナ試料９．０ｇを、次に２４ｍｌの四塩化炭素中に４．７７ｇの無水三塩化ガリウムを入れた溶液で含浸した。この溶液を、流動窒素中、ホットプレート上で蒸発した。この材料の試料１２．７４ｇを、次に空気中６００℃で３時間再びか焼し、塩化ガリウムの多くを混合酸化物に転化した。次に、ガス流を窒素に変え、試料の前に３．４ｍｌの四塩化炭素を注入し、それを蒸発し、試料床を通って運び、そこでそれを反応させて表面を再び塩素化した。次にこの材料を乾燥窒素中に保存し、後で重合活性度について試験した。結果を表XIIに示す。
【０１４４】
例７８及び７９
５０．０ｇのケチェンＢ級アルミナ試料上に、５０ｍｌのヘプタン及び２５ｍｌの四塩化錫液体の溶液を含浸させた。その試料は暖かくなり、ＨＣｌガスを発生し、構造中で水分と或る反応が起きたことを示していた。次にそれを真空中１００℃で一晩乾燥し、３５メッシュの篩に通して押出した。この材料の一部分を乾燥空気中６００℃で３時間か焼し、塩化錫物質の幾らかを混合酸化物に転化した。次にこの材料４．９ｇを、乾燥窒素中６００℃でか焼し、その中へ１ｍｌの四塩化炭素を注入し、表面を再び塩素化した。次にこの材料を乾燥窒素中に保存し、後で重合活性度について試験した。一つの実験では、それは、０．１６のメルトインデックス、３．２７の高荷重メルトインデックス、２０．７のＨＬＭＩ／ＭＩ比、１７４，０００の重量平均ＭＷ、５７，５００の数平均ＭＷ、及び３．１のＭＷ／ＭＮを有するポリエチレンを２０２ｇ生じた。結果を表ＸＩＩに示す。
【０１４５】
例８０
３０．０ｇのケチェンＢ級アルミナ試料上に、６０ｍｌの脱イオン水及び６．０ｇの硝酸銀の溶液を含浸させた。次にそれを真空中１００℃で一晩乾燥し、３５メッシュの篩に通して押出した。この材料の１２．６ｇ部分を乾燥空気中６００℃で３時間か焼し、銀物質を混合酸化物に転化した。次に、未だ６００℃にある間にガス流を窒素へ変え、１．９ｍｌの四塩化炭素を注入し、表面を塩素化した。次にこの材料を乾燥窒素中に保存し、後で重合活性度について試験した。結果を表XIIに示す。
【０１４６】
例８１
２０．０ｇのケチェンＢ級アルミナ試料上に、４０ｍｌのイソプロパノール中に９．０ｇのニオブペンタエトキシドを入れた溶液を含浸させた。次にそれを真空中１００℃で一晩乾燥し、３５メッシュの篩に通して押出した。次にこの材料の１０．６８ｇ部分を乾燥空気中６００℃で３時間か焼し、ニオブ物質を混合酸化物に転化した。次に、未だ６００℃にある間にガス流を窒素へ変え、１．６ｍｌの四塩化炭素を注入し、表面を塩素化した。次にこの材料を乾燥窒素中に保存し、後で重合活性度について試験した。結果を表XIIに示す。
【０１４７】
例８２
水中に５０％の二硝酸マンガンを入れた溶液２０ｇに、別の３５ｍｌの脱イオン水を添加した。次にこの溶液を２０．０ｇのケチェンＢ級アルミナ試料上に含浸させた。次にそれを真空中１００℃で一晩乾燥し、３５メッシュの篩に通して押出した。次にこの材料の９．６１ｇ部分を乾燥空気中６００℃で４時間か焼し、マンガン物質を混合酸化物に転化した。次に、未だ６００℃にある間にガス流を窒素へ変え、２．３ｍｌの四塩化炭素を注入し、表面を塩素化した。次にこの材料を乾燥窒素中に保存し、後で重合活性度について試験した。結果を表XIIに示す。
【０１４８】
例８３
１００ｍｌの脱イオン水及び２０．０ｇのメタタングステン酸アンモニウムの溶液を、５０．０ｇのケチェンＢ級アルミナ試料に含浸させた。次にそれを真空中１００℃で一晩乾燥し、３５メッシュの篩に通して押出した。次にこの材料の１５．４３ｇ部分を乾燥空気中６００℃で３時間か焼し、タングステン物質を混合酸化物に転化した。次に、未だ６００℃にある間にガス流を窒素へ変え、２．３５ｍｌの四塩化炭素を注入し、表面を塩素化した。次にこの材料を乾燥窒素中に保存し、後で重合活性度について試験した。結果を表XIIに示す。
【０１４９】
例８４
１００ｍｌの脱イオン水及び２５．０ｇの三硝酸ランタン六水和物の溶液を、５０．０ｇのケチェンＢ級アルミナ試料に含浸させた。次にそれを真空中１００℃で一晩乾燥し、３５メッシュの篩に通して押出した。次にこの材料の９．３８ｇ部分を乾燥空気中６００℃で３時間か焼し、ランタン物質を混合酸化物に転化した。次に、未だ６００℃にある間にガス流を窒素へ変え、２．４ｍｌの四塩化炭素を注入し、表面を塩素化した。次にこの材料を重合活性度について試験し、それは、０．１４のメルトインデックス、２．４３の高荷重メルトインデックス、及び１７．６のＨＬＭＩ／ＭＩ比を有するポリエチレンを９４．５ｇ生じた。結果を表XIIに示す。
【０１５０】
例８５
３５ｍｌの脱イオン水及び７．２９ｇの三塩化ネオジム六水和物の溶液を、２３．５３ｇのケチェンＢ級アルミナ試料に含浸させた。次にそれを真空中１００℃で一晩乾燥し、１００メッシュの篩に通して押出した。次にこの材料の一部分を乾燥空気中６００℃で３時間か焼し、ネオジム物質を混合酸化物に転化した。次に、この材料の１０．２ｇを窒素中６００℃に再び加熱し、未だ６００℃にある間に、２．５ｍｌの四塩化炭素を注入し、表面を再び塩素化した。次にこの材料を乾燥窒素中に保存し、後で重合活性度について試験した。結果を表ＸＩＩに示す。
【０１５１】
例８６
予め乾燥空気中６００℃で３時間か焼したケチェンＢ級アルミナの試料２．９ｇを、７．５ｍｌのジクロロメタンで湿潤させた。次にジクロロメタン中に入れた五塩化アンチモンの１モル溶液２．９ｍｌを添加し、スラリーを形成した。次に溶液を流動窒素中でホットプレート上で蒸発除去した。次にこの材料を乾燥窒素中に保存し、後で重合活性度について試験した。結果を表XIIに示す。
【０１５２】
例８７
例２３からの材料の試料１．５５ｇを空気中６００℃で１時間か焼し、アンチモン物質の幾らかを混合酸化物に転化した。次に未だ６００℃にある間にガス流を窒素に変え、０．４ｍｌの四塩化炭素を注入し、表面を再び塩素化した。次にこの材料を乾燥窒素中に保存し、後で重合活性度について試験した。結果を表ＸＩＩに示す。
【０１５３】
例８８
ケチェンＢ級アルミナを空気中６００℃で３時間か焼した。この材料の１０．４２ｇを６００℃の窒素中で再びか焼した。２．６ｍｌの四塩化炭素を注入し、表面を塩素化した。次にこの材料を乾燥窒素中保存し、後で重合活性度について試験した。それは、０．９４１０の密度、０．６１のメルトインデックス、９．８７の高荷重メルトインデックス、及び１６．２のＨＬＭＩ／ＭＩ比を有するポリエチレンを２８０ｇ生じた。結果を表ＸＩＩＩに示す。
【０１５４】
例８９
予め乾燥空気中６００℃で３時間か焼したケチェンＢ級アルミナの試料４．５ｇを、３０ｍｌのメタノール中に０．５ｇの二フッ化アンモニウムを入れた溶液中でスラリーにした。次に溶媒を流動窒素中でホットプレート上で蒸発除去した。次に得られた固体を窒素中５００℃で２時間か焼した。次にこの材料を乾燥窒素中に保存し、後で重合活性度について試験した。結果を表ＸＩＩＩに示す。
【０１５５】
例９０
４０ｍｌの脱イオン水及び２．０ｇの二塩化亜鉛の溶液を調製した。全ての亜鉛を溶解するため、数滴の硝酸を添加しなければならなかった。次にこの溶液を、ケチェンＢ級アルミナ試料１０ｇに含浸させた。これにより塩化亜鉛の含有量はアルミナの２０％になった。次にそれを真空中１００℃で一晩乾燥し、１００メッシュの篩に通して押出した。次にこの材料の一部分を乾燥空気中６００℃で３時間か焼し、亜鉛物質を混合酸化物に転化した。次に、この材料を乾燥窒素中保存し、後で重合活性度について試験した。結果を表ＸＩＩＩに示す。
【０１５６】
例９１
３５ｍｌの脱イオン水及び１．９ｇの塩化亜鉛の溶液を調製した。全ての亜鉛を溶解するため、数滴の硝酸を添加しなければならなかった。次にこの溶液を、ケチェンＢ級アルミナ試料１８．３５ｇに含浸させた。これにより塩化亜鉛の含有量はアルミナの１０％になった。次にそれを真空中１００℃で一晩乾燥し、１００メッシュの篩に通して押出した。次にこの材料の一部分を乾燥空気中６００℃で３時間か焼し、亜鉛物質を混合酸化物に転化した。次に、この材料の１１．３７ｇを窒素中６００℃に再び加熱し、未だ６００℃に或る間に、２．８５ｍｌの四塩化炭素を注入し、表面を塩素化した。この材料は、０．９０ｃｃ／ｇの多孔度、及び２４８ｍ2／ｇの比表面積を持つことが判明した。次にそれを乾燥窒素中に保存し、後で重合活性度について試験した。それは、０．９４０６の密度を有するポリエチレン１５８ｇを生じた。結果を表ＸＩＩＩに示す。
【０１５７】
例９２
４３５ｍｌの脱イオン水、３４．６５ｇの塩化亜鉛、及び２．５ｍｌの硝酸からなる溶液を調製し、ケチェンＢ級アルミナ試料１７０．３５ｇに含浸させた。これにより塩化亜鉛の含有量はアルミナの２０％になった。次にそれを真空中１００℃で一晩乾燥し、８０メッシュの篩に通して押出した。次にこの材料の一部分を乾燥空気中６００℃で３時間か焼し、亜鉛物質を混合酸化物に転化した。次に、この材料の２５．９６ｇを窒素中６００℃で再び加熱し、未だ６００℃に或る間に、２．４ｍｌの四塩化炭素を注入し、表面を塩素化した。次にこ材料を乾燥窒素中に保存し、後で重合活性度について試験した。結果を表ＸＩＩＩに示す。
【０１５８】
例９３
１００ｍｌの脱イオン水、１３．０３ｇの塩化亜鉛、及び数滴の硝酸からなる溶液を調製し、ケチェンＢ級アルミナ試料６４．８４ｇに含浸させた。これにより塩化亜鉛の含有量はアルミナの２０％になった。次にそれを真空中１００℃で一晩乾燥し、１００メッシュの篩に通して押出した。次にこの材料の一部分を乾燥空気中６００℃で３時間か焼し、亜鉛物質を混合酸化物に転化した。次に、この材料の３５．９４ｇを窒素中６００℃で再び加熱し、未だ６００℃に或る間に、５．５ｍｌの四塩化炭素を注入し、表面を塩素化した。次にこの材料を乾燥窒素中に保存し、後で重合活性度について試験した。結果を表ＸＩＩＩに示す。
【０１５９】
例９４
４３ｍｌの脱イオン水、７．３ｇの塩化亜鉛、及び数滴の硝酸からなる溶液を調製し、ケチェンＢ級アルミナ試料１７．２４ｇに含浸させた。これにより塩化亜鉛の含有量はアルミナの４０％になった。次にそれを真空中８０℃で一晩乾燥し、１００メッシュの篩に通して押出した。次にこの材料の一部分を乾燥空気中６００℃で３時間か焼し、亜鉛物質を混合酸化物に転化した。次に、この材料の１２．４７ｇを窒素中６００℃で再び加熱し、未だ６００℃に或る間に、３．１ｍｌの四塩化炭素を注入し、表面を塩素化した。それは、０．８９ｃｃ／ｇの多孔度及び２１７ｍ2／ｇの比表面積を持つことが判明した。次にこの材料を乾燥窒素中に保存し、後で重合活性度について試験した。それは、０．６９のメルトインデックス、１１．４の高荷重メルトインデックス、及び１６．５のＨＬＭＩ／ＭＩ比を有するポリエチレンを１５７．８ｇ生じた。結果を表ＸＩＩＩに示す。
【０１６０】
例９５
５０ｍｌの脱イオン水、４．０ｇの塩化亜鉛、及び数滴の硝酸からなる溶液を調製し、Ｗ．Ｒ．グレース９５２級シリカの試料２０．０ｇに含浸させた。これにより塩化亜鉛の含有量はアルミナの２０％になった。次にそれを真空中８０℃で一晩乾燥し、１００メッシュの篩に通して押出した。次にこの材料の一部分を乾燥空気中６００℃で３時間か焼し、亜鉛物質を混合酸化物に転化した。次に、この材料の１９．０８ｇを窒素中６００℃に再び加熱し、未だ６００℃に或る間に、４．８ｍｌの四塩化炭素を注入し、表面を塩素化した。次にこの材料を乾燥窒素中に保存し、後で重合活性度について試験した。結果を表ＸＩＩＩに示す。
【０１６１】
例９６
例２８で形成した材料の一部分を乾燥空気中６００℃で３時間か焼し、亜鉛物質を混合酸化物に転化した。次に、この材料の４．４ｇを空気中６００℃で再び加熱し、未だ６００℃に或る間に、２．９ｍｌのペルフルオロヘキサンを注入し、表面をフッ素化した。次にこの材料を乾燥窒素中に保存し、後で重合活性度について試験した。それは、０．９９のメルトインデックス、１６．５の高荷重メルトインデックス、１６．５のＨＬＭＩ／ＭＩ比、及び０．９４０８の密度を有するポリエチレンを１２４．５ｇ生じた。結果を表ＸＩＩＩに示す。
【０１６２】
例９７
例３４で形成した材料の３．０ｇ部分を乾燥窒素中６００℃でか焼し、未だ６００℃に或る間に、０．７５ｍｌの四塩化炭素を注入し、表面を塩素化した。次にこの材料を乾燥窒素中に保存し、後で重合活性度について試験した。それは、０．５４のメルトインデックス、９．２の高荷重メルトインデックス、１７．０のＨＬＭＩ／ＭＩ比、及び０．９４０１の密度を有するポリエチレンを６８．５ｇ生じた。結果を表ＸＩＩＩに示す。
【０１６３】
【表１１】
0005523038.tif 000012
【０１６４】
表IXの注：
１．  これは、か焼温度である。
２．  これは他の化合物と接触させた固体酸化物化合物の量（ｇ）である。
３．  これは、使用した有機アルミニウム化合物の量（ｍｌ）及び用いた有機アルミニウムの種類である。ＴＥＡは、ヘプタン中に入れたトリエチルアルミニウムの１５重量％溶液になっていた。
４．  これは、生成した重合体の量（ｇ）である。
５．  これは、使用した時間の長さ（分）である。
６．  これは、ｇＰ／（ｇＳ・ｈｒ）で表した活性度である。
７．  使用した有機金属化合物の量は２５μＭであった。使用した有機金属化合物の種類は、二塩化ビス（ｎ−ブチルシクロペンタジエニル）ジルコニウムであった。この有機金属化合物は、トルエン１００ｍｌ当たり０．５ｇの二塩化ビス（ｎ−ブチルシクロペンタジエニル）ジルコニウムを含む溶液になっていた。更に、これらの例は１．２リットルのイソブタン中、５５０ｐｓｉｇのエチレン中、９０℃で実施した。
【０１６５】
【表１２】
0005523038.tif 000013
【０１６６】
表XIIの注：
１．  これは、か焼温度である。
２．  これは他の化合物と接触させた固体酸化物化合物の量（ｇ）である。
３．  これは、使用した有機アルミニウム化合物の量（ｍｌ）及び用いた有機アルミニウムの種類である。ＴＥＡは、ヘプタン中に入れたトリエチルアルミニウムの１５重量％溶液になっていた。
４．  これは、生成した重合体の量（ｇ）である。
５．  これは、使用した時間の長さ（分）である。
６．  これは、ｇＰ／（ｇＳ・ｈｒ）で表した活性度である。
７．  使用した有機金属化合物の量は２５μＭであった。使用した有機金属化合物の種類は、二塩化ビス（ｎ−ブチルシクロペンタジエニル）ジルコニウムであった。この有機金属化合物は、トルエン１００ｍｌ当たり０．５ｇの二塩化ビス（ｎ−ブチルシクロペンタジエニル）ジルコニウムを含む溶液になっていた。更に、これらの例は５５０ｐｓｉｇのエチレン、１．２リットルのイソブタン（条件１）中、又は４５０ｐｓｉｇ及び２５ｍｌの１−ヘキセン（条件２）中、９０℃で実施した。
【０１６７】
【表１３】
0005523038.tif 000014
【０１６８】
表ＸＩＩＩの注：
１．  これは、か焼温度である。
２．  これは他の化合物と接触させた固体酸化物化合物の量（ｇ）である。
３．  これは、使用した有機アルミニウム化合物の量（ｍｌ）及び用いた有機アルミニウムの種類である。ＴＥＡは、ヘプタン中に入れたトリエチルアルミニウムの１５重量％溶液になっていた。
４．  これは、生成した重合体の量（ｇ）である。
５．  これは、使用した時間の長さ（分）である。
６．  これは、ｇＰ／（ｇＳ・ｈｒ）で表した活性度である。
７．  使用した有機金属化合物の量は２５μＭであった。使用した有機金属化合物の種類は、二塩化ビス（ｎ−ブチルシクロペンタジエニル）ジルコニウムであった。この有機金属化合物は、トルエン１００ｍｌ当たり０．５ｇの二塩化ビス（ｎ−ブチルシクロペンタジエニル）ジルコニウムを含む溶液になっていた。更に、これらの例は５５０ｐｓｉｇのエチレン、１．２リットルのイソブタン（条件１）中、又は４５０ｐｓｉｇ及び２５ｍｌの１−ヘキセン（条件２）中、９０℃で実施した。